Brevet FR3076832A1 (20190719)

REVENDICATIONS1. Composition sous forme de poudre comprenant un polymère thermoplastique fluoré et un agent d'écoulement, ladite composition ayant subi un chauffage à une température allant de Tf - 40°C jusqu'à Tf - 5°C, Tf étant la température de fusion du polymère thermoplastique mesurée par DSC.\n<CLM>\1\tComposition selon la revendication 1 présentant une force de compression inférieure à 2 N, de préférence inférieure à 1,5 N comme mesurée par un test de compression réalisé sur la poudre ayant subi le traitement thermique.\n<CLM>\1\tComposition selon l'une des revendications 1 et 2, dans laquelle le polymère fluoré est un homopolymère ou un copolymère comprenant au moins un monomère listé ci-après : le fluorure de vinyle; le fluorure de vinylidène; le trifluoroéthylène; le chlorotrifluoroéthylène; le 1,2-difluoroéthylène; le tétrafluoroéthylène; l'hexafluoropropylène; les perfluoro(alkyl vinyl) éthers tels que le perfluoro(méthyl vinyl)éther, le perfluoro(éthyl vinyl) éther et le perfluoro(propyl vinyl) éther; le perfluoro (1,3-dioxole); le perfluoro(2,2-diméthyl- 1,3 -dioxole) ; le produit de formule CF2=CFOCF2CF(CF3)0CF2CF2X dans laquelle X est SO2F, CO2H, CH2OH, CH2OCN ou CH2OPO3H; le produit de formule CF2=CFOCF2CF2S02F; le produit de formule F(CF2)nCH2OCF=CF2 dans laquelle n est 1, 2, 3, 4 or 5; le produit de formule RICH2OCF=CF2 dans laquelle Ri est l'hydrogene ou F(CF2)m et m vaut 1, 2, 3 ou 4; le produit de formule R2OCF=CH2 dans laquelle R2 est F(CF2)p et p est 1, 2, 3 or 4; le pedluorobutyl éthylène (PFBE); le 3,3,3-trifluoropropène et le 2-trifluorométhy1-3,3,3- trifluoro-1 -propène .\n<CLM>\1\tComposition selon l'une des revendications 1 à 3, dans laquelle ledit polymère fluoré est un polymère comprenant des motifs issus du fluorure de vinylidène, et est choisi parmi le polyfluorure de vinylidène homopolymère et les copolymères comprenant au moins 50 %, et de préférence au moins 75 % en moles de motifs de fluorure de vinylidène et le reste des motifs issus d'au moins un autre comonomère choisi parmi : le fluorure de vinyle; le trifluoroéthylène; le chlorotrifluoroéthylène; le 1,2-difluoroéthylène; le tétrafluoroéthylène; l'hexafluoropropylène; les perfluoro(alkyl vinyl) éthers tels que le perfluoro(méthyl 20 vinyl)éther, le perfluoro(éthyl vinyl) éther et le perfluoro(propyl vinyl) éther; le perfluoro(1,3-dioxole); le perfluoro(2,2-diméthy1-1,3-dioxo le), et leur mélanges.\n<CLM>\1\tComposition selon l'une des revendications 1 à 3, dans laquelle ledit polymère fluoré est 5 choisi parmi les copolymères d'éthylène et de chlorotrifluoroethylène, d'éthylène et de térafluoroéthylène, d'hexafluoropropylène et de tétrafluoroéthylène, de tétrafluoroéthylène et d'un monomère de la famille des perfluoro(alkyl vinyl)éther\n<CLM>\1\tComposition selon l'une des revendications 1 à 5, dans laquelle ledit polymère fluoré a une 10 viscosité inférieure ou égale à 1600 Pa.s, de préférence inférieure ou égale à 1000 Pa.s, mesurée à une température de 232°C et à un taux de cisaillement de 100 s-1 selon la norme ASTM D3825.\n<CLM>\1\tComposition selon l'une des revendications 1 à 6 dans laquelle la poudre de polymère fluoré 15 possède une taille de particule définie par un Dv50 inférieur ou égal à 100 itm, de préférence entre 25 et 80 micromètres.\n<CLM>\1\tComposition selon l'une des revendications 1 à 7 dans laquelle ledit polymère fluoré présente une masse moléculaire en nombre allant de 5 kDa à 200 kDa, de préférence de 5 20 kDa à 150 kDa, et encore plus préférentiellement de 5 kDa à 120 kDa.\n<CLM>\1\tComposition selon l'une des revendications 1 à 8, dans laquelle ledit agent d'écoulement est choisi parmi : les silices précipitées, les silices filmées, les silices vitreuses, les silices pyrogénées, les phosphates vitreux, les borates vitreux, les oxydes vitreux, l'alumine 25 amorphe, le dioxyde de titane, le talc, le mica, le kaolin, l'attapulgite, les silicates de calcium, l'alumine et les silicates de magnésium.\n<CLM>\1\tComposition selon la revendication 9, dans laquelle ledit agent d'écoulement est une silice fumée hydrophobe. 30\n<CLM>\1\tComposition selon l'une des revendications 1 à 10 dans laquelle la proportion massique d'agent écoulement est comprise entre 0,01 et 5%, de préférence entre 0,025 et 1% du poids total de la composition. 21\n<CLM>\1\tComposition selon l'une des revendications 1 à 11, consistant en un polymère fluoré et un agent d'écoulement.\n<CLM>\1\tComposition selon l'une des revendications 1 à 11 comprenant en outre jusqu'à 50% en 5 poids d'un ou plusieurs additifs choisis parmi des colorants, des pigments pour la coloration, des pigments pour l'absorption infra rouge, du noir de carbone, des additifs anti-feu, des fibres de verre, des fibres de carbone, les stabilisants anti-oxydant, les stabilisants à la lumière, les agents anti-chocs, les agents antistatiques et les agents ignifugeants. 10\n<CLM>\1\tProcédé de fabrication d'un objet en trois dimensions, ledit procédé comprenant le frittage laser de la composition sous forme de poudre selon l'une quelconque des revendications 1 à 13, pour obtenir un objet en trois dimensions.\n<CLM>\1\tUtilisation de la composition selon l'une des revendications 1 à 13 comme matériau pour le 15 frittage laser en trois dimensions.\n<CLM>\1\tObjet en trois dimensions obtenu par le procédé selon la revendication 14.